b"\n_START_ARTICLE_\nMDMO-PPV\n_START_PARAGRAPH_\nEl poli[2-metoxi-5-(3\xe2\x80\x99,7\xe2\x80\x99-dimetiloctiloxi)-1,4-fenilenvinileno es un pol\xc3\xadmero conductor de la familia de los fenilenvinileno (PPV), lo cual lo hace un gran candidato como un material de emisi\xc3\xb3n en dispositivos de emisi\xc3\xb3n de luz como los diodos y dispositivos fotovoltaicos, tambi\xc3\xa9n es soluble en agua y forma f\xc3\xa1cilmente capas delgadas lo cual es una caracter\xc3\xadstica que lo hace \xc3\xb3ptimo para la electr\xc3\xb3nica org\xc3\xa1nica. La facilidad del transporte de carga del MDMO-PPV es atribuida a un mejor interacci\xc3\xb3n entre las cadenas facilitado por una estructura m\xc3\xa1s regular del PPV. As\xc3\xad mismo esta facilidad de transporte de carga ha sido utilizada para la fabricaci\xc3\xb3n de dispositivos fotovoltaicos de heterouni\xc3\xb3n con un alto factor de llenado con la mezcla de MDMO-PPV y PCBM. El MDMO-PPV es soluble en tolueno, xileno, THF, cloroformo, clorobenceno y ciclohexano.\n_START_SECTION_\nS\xc3\xadntesis\n_START_PARAGRAPH_\nSu s\xc3\xadntesis se lleva a cabo mediante el 5bis (clorometil)-1-metoxi- 4- (3',7'- dimetiloctiloxi)benceno el cual se diluye en una soluci\xc3\xb3n de dioxano y THF, que han sido calentados en un ba\xc3\xb1o de aceite previamente, para posteriormente a\xc3\xb1adir terbut\xc3\xb3xido de potasio a la mezcla obteniendo de esta manera un color amarillo e incrementando la viscosidad de la soluci\xc3\xb3n. Posteriormente se vuelve a a\xc3\xb1adir terbut\xc3\xb3xido de potasio mezclado en soluci\xc3\xb3n con \xc3\xa1cido ac\xc3\xa9tico, despu\xc3\xa9s de este paso la soluci\xc3\xb3n se torna naranja y se vuelve a\xc3\xban m\xc3\xa1s viscosa. Se realizan una serie de lavados con metanol y THF para finalmente obtner fibras MDMO-PPV como fibras de color naranja oscuro.\xe2\x80\x8b"